1950년대까지, MRT에 제공되는 연료는 본질적으로 우라늄 및 알루미늄의 합금으로 이루어졌으며, cm3 당 우라늄 1.2g의 특정 부하에 대하여 93%의 우라늄 235 질량 함량을 갖는다.1977년부터, 미국에 의해 주도된, 핵무기 증식 위험을 줄이고, 이에 따라 MTR에 제공되는 연료의 우라늄 풍부 수준을 저하시키고자 하는 프로그램이 국제적 수준으로 정착하게 되었다.  이는 RERTR (Reduced Enrichment for Research and Test Reactor: 연구 및 시험용 반응기에서의 감소된 풍부화) 프로그램이다.결과적으로, 우라늄 235 질량 함량이 20%를 넘지 않으면서 MTR에서 핵연료로서 사용될 수 있는 신규 우라늄 합금의 개발에 대한 많은 연구들이 이루어졌다.따라서, 우라늄과 규소계 합금 및 우라늄과 몰리브덴계 합금이 특히 연구되었다.  후자의 유형의 합금이 가장 흥미로운 성질을 갖는 것인데, 이는 연료 코어 cm3 당 우라늄 8.5g이라는 특정 부하의 수득 가능성을 현저히 제공하는 한편, 이 부하는 우라늄 규화물에 대해 cm3 당 단지 4.8g의 우라늄 밖에 되지 않기 때문이다.준안정성 γ상의 우라늄 및 몰리브덴 합금 분말 제조를 위하여, 3개의 주요 유형으로 분류될 수 있는 소정의 여러 방법들이 오늘날까지 제안되었다제 1 유형의 방법들은 003c#융합-분무화003e#(fusion-atomization)로 지칭되며, 진공 챔버 내에 위치시킨 내화성 도가니 내에서 1150℃ 초과의 온도에서 우라늄 금속 및 몰리브덴을 용융시킨 후, 냉각제 가스 (아르곤 또는 헬륨)를 이 챔버 내로 동시에 도입시키는 한편, 챔버에 포함된 회전 디스크 상에 용융된 덩어리를 붓는 것으로 이루어진다.회전 디스크의 원심력 효과 하에서, 용융된 덩어리가 챔버의 벽 상에 액적 형태로 튀어나간다.  이들 액적들은 냉각제 가스에 의하여 준안정성 γ 상으로 즉시 고체화되고, 우라늄의 3개의 동질이형 상들(즉, α, β 및 γ) 중,  이 γ 상은 특히 양호한 분열 가스 용해능을 갖고, 방사선 조사 하에서 만족스럽게 거동하는 것이다.특히 프랑스 특허 출원 제 2　777　688호 [1], 미국 특허 제 5,978,432호 [2] 및 일본 특허 출원 제　55-054508 호 [3]에 기재되어 있는 이들 방법은, 수득된 분말 입자들의 형태 또는 이들 분말의 내부미립자(intraparticulate) 기공성의 제어를 가능하게 하지 않는다.  따라서, 입자들은, 그 자체에는 내부미립자 기공성이 없는 한편, 반드시 구형 또는 유사-구형이다 (즉, 그들의 최대 크기 (Dmax) 및 그들의 최소 크기 (Dmin)의 비가 1.1 미만).현재는, 합금 분말의 입자가 구형 또는 유사-구형인 것은 바람직하지 않은데, 이는 그 제조공정 동안 연료 성분들이 투입되는 롤링 과정에서 분열 입자들의 분리(segregation)를 유도할 수 있기 때문이며, 이는 입자에 기공성이 있을 경우 실질적으로 분열 가스용 버퍼 탱크의 연료 중에 기공이 존재할 가능성이 보장되고, 이에 따라 상기 연료의 팽창 발생을 지연시킬 수 있으므로, 이들 입자들이 기공성이 전혀 없는 것이 바람직하지 않은 것과 마찬가지이다.나아가, 이들 방법에 의하여 수득된 합금 분말들은 그 중심에서부터 외면까지 몰리브덴의 함량이 상이한 그레인들로 이루어진다.두번째 유형의 방법은 003c#기계적 용융-파쇄003e#(mechanical fusion-fragmentation)에 의한 것으로, 이 방법은 이 합금을 준안정성 γ 상으로 고정시키기 위하여, 융합/고형화에 의하여 우라늄 금속 및 몰리브덴으로부터 UMo 합금의 잉고트(ingot)를 형성하고, 그 후 이들 잉고트를 밀링 (예로서, 저온 밀링)함으로써 또는 이후 밀링되는 절삭분(shavings)의 형태로 기계가공함으로써 분말로 변형시키는 것으로 이루어진다. 이들 방법들은 수득되는 합금 분말의 입자들이 나타내는 소정의 특징들, 특히 입자의 형태, 크기 및 내부미립자 기공성에서의 특징들의 재현성을 제어 또는 보장할 가능성을 제공하지 않는다.또한, 이들 분말의 입자들은 강한 작업경화 (work-hardening) 속도를 갖는 미세구조를 갖는 그레인들로 이루어지며, 따라서 선천적으로 (a priori) 불안정하고, 방사선 조사 상황 하에서 강하게 전개(evolve)될 수 있다.최종적으로, 고체화된 금속 합금의 기계적 파쇄는 산업적 규모로 적용하기 어려운 조작이며, 무엇보다도, 이는 합금의 산화 위험 및/또는 이러한 파쇄를 달성하기 위해 사용되는 장치(예로서, 밀링 볼)에 의한 합금의 오염 위험을 갖는, 이 합금의 증가된 반응성을 유도하기 때문이다.이러한 두번째 유형의 방법은 산업적 미래를 갖지 못하는 것으로 더욱 일반적으로 인식되어 있다.세번째 유형의 방법은 003c#화학적 융합-파쇄003e#에 의한 것으로 언급되며, 우라늄 및 몰리브덴 합금의 분말 상태로의 감소가 기계적 처리가 아닌 화학적 처리에 의하여 달성된다는 점에서 두번째 유형의 방법과 구분된다.이러한 화학적 처리는 특히 Chen 등, Journal of Nuclear Materials, 400(1), 62-72, 2010 [4],에 의하여 기재되었으며, 먼저 잉고트를 덮은 산화 표면층을 제거하고, 준안전성 γ상을 α상으로 분해하기 위하여 잉고트를 500℃ 내지 650℃의 온도로 가열하고, 그 후 이들 잉고트를 밀링하기 전에 아르곤 분위기 중에서의 수화 단계에 이어 탈수 단계를 각각 포함한 수회의 사이클에 투입시키는 것으로 이루어진다.  이러한 밀링 종료시, 너무 큰 크기를 갖는 입자는 분급하여 제거하고, 그 후 준안정성 γ상 합금 분말을 재-안정화하기 위하여 균질화 열처리를 900℃ 초과의 온도에서 실시한다.또한 이들 방법들은 수득된 분말의 입자들의 형태, 크기 및 내부미립자 기공성의 재현성을 제어 및 보장하는 가능성을 제공하지 않는다.  이들 방법들은 수화 단계용 수소의 이용때문에 안전성에 관하여 보다 제한적이다.  이들은 현저한 수의 단계들을 포함하고, 완전히 산소 퍼지된 분위기 중에서의 조작을 필요로한다는 단점을 갖는다.상기를 고려하여, 본 발명자들은 이에 따라 준안정성 γ상의 우라늄 및 몰리브덴계 합금 분말의 제조를 가능하게 하고, 일반적으로 그러한 분말의 제조를 위해 현재까지 제안된 방법들이 나타내는 각종 결점들 중 어떤 것도 없는 방법을 제공하는 목적을 설정하였다.특히, 본 발명자들은, 입자들이 특히 형태, 크기 및 내부과립 기공성 및 몰리브덴 분포 균질성 특징을 갖고, 이 분말로부터의 핵연료 제조를 촉진할 수 있고, 방사선 조사 상황 하에서 이들 연료의 거동, 특히 분열 가스를 유지시키는 이들의 능력을 최적화 할 수 있는 준안정성 γ 상의 우라늄 및 몰리브덴계 합금 분말을 재현적인 방식으로 수득 가능성을 제공하는 방법을 제공할 목적을 설정하였다.본 발명자들은 또한, 이러한 방법이 분열 재료의 적용에서 특이적인 억제들을 만족시켜야하만 하며, 최선이라 하더라도(at best) 특히 임계성 위험 및 분열 재료로 오염되어 그에 따른 재가공을 필요로 하는 액체 유출물의 생산을 제한하여야 한다는 목적을 설정하였다.나아가, 본 발명자들은 이 방법이 상기 언급된 장점들을 갖는 한편, 상대적으로 적용이 간단하고 산업적 규모에서의 이용에 적합한 비용을 가져야 한다는 목적을 설정하였다.
이 문장들은 임의의 순서로 섞여 있습니다. 모든 문장을 활용하여 원본 단락의 순서와 내용을 올바른 순서로 재구성하세요.
#문장 리스트: ['1950년대까지, MRT에 제공되는 연료는 본질적으로 우라늄 및 알루미늄의 합금으로 이루어졌으며, cm3 당 우라늄 1.2g의 특정 부하에 대하여 93%의 우라늄 235 질량 함량을 갖는다.1977년부터, 미국에 의해 주도된, 핵무기 증식 위험을 줄이고, 이에 따라 MTR에 제공되는 연료의 우라늄 풍부 수준을 저하시키고자 하는 프로그램이 국제적 수준으로 정착하게 되었다.', ' 이들 액적들은 냉각제 가스에 의하여 준안정성 γ 상으로 즉시 고체화되고, 우라늄의 3개의 동질이형 상들(즉, α, β 및 γ) 중,  이 γ 상은 특히 양호한 분열 가스 용해능을 갖고, 방사선 조사 하에서 만족스럽게 거동하는 것이다.특히 프랑스 특허 출원 제 2\u3000777\u3000688호 [1], 미국 특허 제 5,978,432호 [2] 및 일본 특허 출원 제\u300055-054508 호 [3]에 기재되어 있는 이들 방법은, 수득된 분말 입자들의 형태 또는 이들 분말의 내부미립자(intraparticulate) 기공성의 제어를 가능하게 하지 않는다.', ' 후자의 유형의 합금이 가장 흥미로운 성질을 갖는 것인데, 이는 연료 코어 cm3 당 우라늄 8.5g이라는 특정 부하의 수득 가능성을 현저히 제공하는 한편, 이 부하는 우라늄 규화물에 대해 cm3 당 단지 4.8g의 우라늄 밖에 되지 않기 때문이다.준안정성 γ상의 우라늄 및 몰리브덴 합금 분말 제조를 위하여, 3개의 주요 유형으로 분류될 수 있는 소정의 여러 방법들이 오늘날까지 제안되었다제 1 유형의 방법들은 003c#융합-분무화003e#(fusion-atomization)로 지칭되며, 진공 챔버 내에 위치시킨 내화성 도가니 내에서 1150℃ 초과의 온도에서 우라늄 금속 및 몰리브덴을 용융시킨 후, 냉각제 가스 (아르곤 또는 헬륨)를 이 챔버 내로 동시에 도입시키는 한편, 챔버에 포함된 회전 디스크 상에 용융된 덩어리를 붓는 것으로 이루어진다.회전 디스크의 원심력 효과 하에서, 용융된 덩어리가 챔버의 벽 상에 액적 형태로 튀어나간다.', '이들 방법들은 수득되는 합금 분말의 입자들이 나타내는 소정의 특징들, 특히 입자의 형태, 크기 및 내부미립자 기공성에서의 특징들의 재현성을 제어 또는 보장할 가능성을 제공하지 않는다.또한, 이들 분말의 입자들은 강한 작업경화 (work-hardening) 속도를 갖는 미세구조를 갖는 그레인들로 이루어지며, 따라서 선천적으로 (a priori) 불안정하고, 방사선 조사 상황 하에서 강하게 전개(evolve)될 수 있다.최종적으로, 고체화된 금속 합금의 기계적 파쇄는 산업적 규모로 적용하기 어려운 조작이며, 무엇보다도, 이는 합금의 산화 위험 및/또는 이러한 파쇄를 달성하기 위해 사용되는 장치(예로서, 밀링 볼)에 의한 합금의 오염 위험을 갖는, 이 합금의 증가된 반응성을 유도하기 때문이다.이러한 두번째 유형의 방법은 산업적 미래를 갖지 못하는 것으로 더욱 일반적으로 인식되어 있다.세번째 유형의 방법은 003c#화학적 융합-파쇄003e#에 의한 것으로 언급되며, 우라늄 및 몰리브덴 합금의 분말 상태로의 감소가 기계적 처리가 아닌 화학적 처리에 의하여 달성된다는 점에서 두번째 유형의 방법과 구분된다.이러한 화학적 처리는 특히 Chen 등, Journal of Nuclear Materials, 400(1), 62-72, 2010 [4],에 의하여 기재되었으며, 먼저 잉고트를 덮은 산화 표면층을 제거하고, 준안전성 γ상을 α상으로 분해하기 위하여 잉고트를 500℃ 내지 650℃의 온도로 가열하고, 그 후 이들 잉고트를 밀링하기 전에 아르곤 분위기 중에서의 수화 단계에 이어 탈수 단계를 각각 포함한 수회의 사이클에 투입시키는 것으로 이루어진다.', ' 이러한 밀링 종료시, 너무 큰 크기를 갖는 입자는 분급하여 제거하고, 그 후 준안정성 γ상 합금 분말을 재-안정화하기 위하여 균질화 열처리를 900℃ 초과의 온도에서 실시한다.또한 이들 방법들은 수득된 분말의 입자들의 형태, 크기 및 내부미립자 기공성의 재현성을 제어 및 보장하는 가능성을 제공하지 않는다.', ' 이들은 현저한 수의 단계들을 포함하고, 완전히 산소 퍼지된 분위기 중에서의 조작을 필요로한다는 단점을 갖는다.상기를 고려하여, 본 발명자들은 이에 따라 준안정성 γ상의 우라늄 및 몰리브덴계 합금 분말의 제조를 가능하게 하고, 일반적으로 그러한 분말의 제조를 위해 현재까지 제안된 방법들이 나타내는 각종 결점들 중 어떤 것도 없는 방법을 제공하는 목적을 설정하였다.특히, 본 발명자들은, 입자들이 특히 형태, 크기 및 내부과립 기공성 및 몰리브덴 분포 균질성 특징을 갖고, 이 분말로부터의 핵연료 제조를 촉진할 수 있고, 방사선 조사 상황 하에서 이들 연료의 거동, 특히 분열 가스를 유지시키는 이들의 능력을 최적화 할 수 있는 준안정성 γ 상의 우라늄 및 몰리브덴계 합금 분말을 재현적인 방식으로 수득 가능성을 제공하는 방법을 제공할 목적을 설정하였다.본 발명자들은 또한, 이러한 방법이 분열 재료의 적용에서 특이적인 억제들을 만족시켜야하만 하며, 최선이라 하더라도(at best) 특히 임계성 위험 및 분열 재료로 오염되어 그에 따른 재가공을 필요로 하는 액체 유출물의 생산을 제한하여야 한다는 목적을 설정하였다.나아가, 본 발명자들은 이 방법이 상기 언급된 장점들을 갖는 한편, 상대적으로 적용이 간단하고 산업적 규모에서의 이용에 적합한 비용을 가져야 한다는 목적을 설정하였다.', ' 따라서, 입자들은, 그 자체에는 내부미립자 기공성이 없는 한편, 반드시 구형 또는 유사-구형이다 (즉, 그들의 최대 크기 (Dmax) 및 그들의 최소 크기 (Dmin)의 비가 1.1 미만).현재는, 합금 분말의 입자가 구형 또는 유사-구형인 것은 바람직하지 않은데, 이는 그 제조공정 동안 연료 성분들이 투입되는 롤링 과정에서 분열 입자들의 분리(segregation)를 유도할 수 있기 때문이며, 이는 입자에 기공성이 있을 경우 실질적으로 분열 가스용 버퍼 탱크의 연료 중에 기공이 존재할 가능성이 보장되고, 이에 따라 상기 연료의 팽창 발생을 지연시킬 수 있으므로, 이들 입자들이 기공성이 전혀 없는 것이 바람직하지 않은 것과 마찬가지이다.나아가, 이들 방법에 의하여 수득된 합금 분말들은 그 중심에서부터 외면까지 몰리브덴의 함량이 상이한 그레인들로 이루어진다.두번째 유형의 방법은 003c#기계적 용융-파쇄003e#(mechanical fusion-fragmentation)에 의한 것으로, 이 방법은 이 합금을 준안정성 γ 상으로 고정시키기 위하여, 융합/고형화에 의하여 우라늄 금속 및 몰리브덴으로부터 UMo 합금의 잉고트(ingot)를 형성하고, 그 후 이들 잉고트를 밀링 (예로서, 저온 밀링)함으로써 또는 이후 밀링되는 절삭분(shavings)의 형태로 기계가공함으로써 분말로 변형시키는 것으로 이루어진다.', ' 이들 방법들은 수화 단계용 수소의 이용때문에 안전성에 관하여 보다 제한적이다.', ' 이는 RERTR (Reduced Enrichment for Research and Test Reactor: 연구 및 시험용 반응기에서의 감소된 풍부화) 프로그램이다.결과적으로, 우라늄 235 질량 함량이 20%를 넘지 않으면서 MTR에서 핵연료로서 사용될 수 있는 신규 우라늄 합금의 개발에 대한 많은 연구들이 이루어졌다.따라서, 우라늄과 규소계 합금 및 우라늄과 몰리브덴계 합금이 특히 연구되었다.']